(57)【要約】  本発明は、繊維が存在する水性環境におけるｐＨ及び酸化還元電位（ＯＲＰ）を調整するための、添加物により処理される低ｐＨ繊維であって、好ましくはセルロース繊維が再生した後に添加物により処理される低ｐＨ繊維を提供する。低ｐＨ繊維は、タンポン又はワイプなどの繊維質物品に形成され得る。添加物を有する低ｐＨ繊維は、有害バクテリアが増殖する能力を抑制する点において、ユーザーに健康効果を提供する。
2013519807.tif 000002
【特許請求の範囲】
【請求項１】
低ｐH繊維であって、クエン酸、乳酸、イソアスコルビン酸、グリコール酸、リンゴ酸、酒石酸、グリコリド、酢酸、デヒドロ酢酸、ホウ酸、オレイン酸、パルミチン酸、ステアリン酸、ベヘン酸、パームカーネル酸（palm kernal acid）、獣脂酸、サリチル酸、アスコルビン酸、ソルビン酸、安息香酸、コハク酸、アクリル酸、及び、これらの任意の組み合わせからなる群から選択される第一添加物を、該繊維の質量に対して約０．０５％乃至約０．８％含有し、
脂肪酸及び脂肪族酸のポリオキシエチレンエステル、エトキシル化されたソルビタン脂肪酸エステル、Ｎ−セチル−Ｎ−エチルモルホリニウムエチルサルフェート、ソルビタンモノパルミテート、ポリオキシエチレン２００カストルグリセリド、オレイン酸カリウム、トールオイル脂肪酸のナトリウム塩、プロピレングリコール、ポリプロピレングリコール、ポロキサマー、エチレンオキシド及びプロピレンオキシド系四官能性ブロックコポリマー、アルキルフェノールエトキシレート、脂肪族アミンエトキシレート、リン酸エステル、アルコールエトキシレート、ポリアルコキシル化されたポリエーテル、ラウリル硫酸ナトリウム、グリセロール、ポリアクリル酸分散剤、及び、これらの組み合わせからなる群から選択される第二添加物を、繊維の質量に対して約０．０８％乃至約０．７％含有する低ｐH繊維。
【請求項２】
第一添加物が、クエン酸、乳酸、イソアスコルビン酸、及び、これらの組み合わせから選択される酸である、請求項１に記載の低ｐＨ繊維。
【請求項３】
前記酸の無機塩を更に含有する、請求項２に記載の低ｐＨ繊維。
【請求項４】
第二添加物がポリソルベート２０である、請求項１に記載の低ｐＨ繊維。
【請求項５】
第一添加物が繊維の質量に対して約０．３０％乃至約０．６５％の量において存在する、請求項１に記載の低ｐＨ繊維。
【請求項６】
第二添加物がポリソルベート２０であり、繊維の質量に対して約０．２５％乃至約０．４０％の量において存在する、請求項１に記載の低ｐＨ繊維。
【請求項７】
低ｐＨ繊維の水性抽出物のｐＨが約３．５乃至約４．７である、請求項１に記載の低ｐＨ繊維。
【請求項８】
低ｐＨ繊維の水性抽出物のｐＨが約３．７乃至約３．９である、請求項１に記載の低ｐＨ繊維。
【請求項９】
複数の低ｐＨ繊維と、
前記複数の低ｐH繊維の質量に対して約０．３０％乃至約０．６５％の、クエン酸、乳酸、イソアスコルビン酸、グリコール酸、リンゴ酸、酒石酸、グリコリド、酢酸、デヒドロ酢酸、ホウ酸、オレイン酸、パルミチン酸、ステアリン酸、ベヘン酸、パームカーネル酸（palm kernal acid）、獣脂酸、サリチル酸、アスコルビン酸、ソルビン酸、安息香酸、コハク酸、アクリル酸、これらの塩、及び、これらの任意の組み合わせからなる群から選択される第一添加物と、
前記複数の低ｐH繊維の質量に対して約０．０８％乃至約０．７％の、脂肪酸及び脂肪族酸のポリオキシエチレンエステル、エトキシル化されたソルビタン脂肪酸エステル、Ｎ−セチル−Ｎ−エチルモルホリニウムエチルサルフェート、ソルビタンモノパルミテート、ポリオキシエチレン２００カストルグリセリド、オレイン酸カリウム、トールオイル脂肪酸のナトリウム塩、プロピレングリコール、ポリプロピレングリコール、ポロキサマー、エチレンオキシド及びプロピレンオキシド系四官能性ブロックコポリマー、アルキルフェノールエトキシレート、脂肪族アミンエトキシレート、リン酸エステル、アルコールエトキシレート、ポリアルコキシル化されたポリエーテル、ラウリル硫酸ナトリウム、グリセロール、ポリアクリル酸分散剤、及び、これらの組み合わせからなる群から選択される第二添加物と、
を具備する繊維質物品。
【請求項１０】
前記物品がタンポンである、請求項９に記載の繊維質物品。
【請求項１１】
前記物品がワイプである、請求項９に記載の繊維質物品。
【請求項１２】
前記第一添加物が乳酸である、請求項９に記載の繊維質物品。
【請求項１３】
乳酸の無機塩を更に含有し、前記乳酸が前記複数の低ｐH繊維の質量に対して約０．４０％乃至約０．６０％の量において存在する、請求項１２に記載の繊維質物品。
【請求項１４】
前記乳酸の無機塩が、乳酸ナトリウム、乳酸カリウム、及びこれらの組み合わせからなる群から選択される、請求項１３に記載の繊維質物品。
【請求項１５】
前記第二添加物がポリソルベート２０であり、前記複数の繊維の質量に対して約０．２５％乃至約０．４０％の量において存在する、請求項１３に記載の繊維質物品。
【請求項１６】
前記複数の低ｐH繊維が、約３．５乃至約４．７のｐHを有する水性抽出物を有する、請求項９に記載の繊維質物品。
【請求項１７】
前記複数の低ｐH繊維が、約３．７乃至約３．９のｐHを有する水性抽出物を有する、請求項９に記載の繊維質物品。
【請求項１８】
天然セルロースをセルロースキサントゲン酸塩に変換する工程、
前記セルロースキサントゲン酸塩をアルカリに溶解させ、コロイドビスコースを形成する工程、
前記コロイドビスコースを凝固させる工程、
前記コロイドビスコースを乾燥する工程、
前記乾燥コロイドビスコースから繊維を引き出す工程、
クエン酸、乳酸、イソアスコルビン酸、及び、これらの任意の組み合わせから選択される酸を、前記コロイドビスコース又は前記繊維のいずれかに添加し、前記低ｐH繊維を形成する工程を含む、低ｐH繊維の製造方法。
【請求項１９】
前記酸が前記凝固工程の間に添加される、請求項１８に記載の方法。
【請求項２０】
更に、前記複数の適度な低ｐH繊維から不織ウェブを形成する工程を含む請求項１８に記載の方法であって、前記酸が前記ウェブに添加され、低ｐH繊維のウェブが形成される方法。
【発明の詳細な説明】
【技術分野】
【０００１】
本発明は、ｐＨを低減することができ、それが使用される環境における酸化還元電位に影響し得る繊維に関する。この繊維は、ワイプやタンポンなどの吸収物品に使用することができる。
【背景技術】
【０００２】
膣のｐＨは、通常、４〜４．５に維持される。膣排泄物は酸性であり、その酸性は、デーデルライン菌（Doederlein bacteria）などのグラム陽性菌の存在に関連している。膣における「サワー環境」は、低ｐＨ（すなわち、ｐＨ４−４．５の範囲）において最もよく繁殖し生き延び得る乳酸菌の成長を促進する傾向がある。乳酸菌コロニーの増殖は栄養を得るための競争であるので、他のより有害なバクテリアが増殖することを妨げ、これにより不快な感染症や炎症から身体が保護される。
【０００３】
殆どの病原菌及び病原性真菌は、かなり限定されたｐＨ領域を有する。一般的に、有害バクテリア及び害菌は、約ｐＨ７．５において最もよく繁殖し、成長し、生き延びる傾向にあると言われている。血液のｐＨは、典型的に７．２−７．７であり、正常な膣分泌物のｐＨよりはるかに高い。したがって、当然のことながら、生理中における月経液のｐHは、典型的には、約ｐH６．９−７．２の範囲に上昇する。性交後における女性の膣のｐHは、精液のｐH範囲が典型的に７−８であるため、典型的には同様に増大する。
【０００４】
特定の病原菌の至適増殖は、窒素代謝に関連する電気化学的酵素反応にも関係している。したがって、酸化還元電位（ＯＲＰ）が膣の衛生に同様に重要である。病原菌の繁殖を抑制し、全体的な膣の衛生を促進するために、抗酸化環境が好ましい。すなわち、環境はより「還元的」であり、低ＯＲＰを示すべきである。女性の月経液及び膣液サンプルは、典型的に、異なる原子価値を有し得る要素（例えば、銅、亜鉛、鉄及び塩素）から構成されるため、ＯＲＰ膣調節は、確実に意味を成し得る。更に、細胞における電子輸送機構は、実際に電気化学を主とすることが多い。
【０００５】
ＯＲＰ値は、特定の制限の範囲内にあるべきである。通常、ＯＲＰ値はミリボルト（ｍＶ）で表される。ＣＲＣハンドブックは、電気化学系列を−３１００ｍＶから３０３０ｍＶの範囲にある半反応について載せている。ＯＲＰの非常に強い還元値は、大きな負の数（＜−１５００）であり、一方、ＯＲＰの強い酸化値は大きな正の数（＞１２００）である。大部分において、生体系におけるＯＲＰ値は、わずかに負の数である（すなわち、所定の還元あるいは抗酸化性能を有する）。
【０００６】
また、多くの女性が月経臭という問題を抱えている。原因は、細菌性膣炎、イースト菌（真菌）感染症；トリコモナス属（異なる細菌感染）、発汗、尿、残存タンポン、及び、各女性の個人に特異的な臭いであり得る。多くの女性が、「魚臭症候群」として知られる、あるいはトリメチルアミン尿症の別名で知られる症状を有しており、それは罹患者が、息、汗、尿、及び他の分泌液中に自然に生ずる過量の第三級アミン  トリメチルアミンを排出する遺伝性代謝性疾患である。このアミンは腐った魚のような鼻をつく臭いであり、かなり低い濃度において（１００万当たり１部未満でさえ）、人の鼻で容易に感知される強烈さである。
【０００７】
肌において健康的なｐＨは、４．５−６．０であるとされている。例えばベビー用品など、非常に多数のスキンケア製品が約５．５のｐＨに調合されている。殆どの市販用抗菌性ワイプは、約４．５のｐＨを示す溶液で処理されている。皮膚の平均ｐＨに適合するパーソナルケア製品を有し、皮膚をその標準ｐＨに維持することが、皮膚の健康のためになると一般的に信じられている。しかしながら、乳児の皮膚はしばしば糞尿残渣に曝され、乳児の皮膚のｐＨが所望される値を超えて押し上げられる。上記に説明したのと同じように、これは有害バクテリアが繁殖し得る環境に導き得る。
【０００８】
したがって、例えば、タンポンやワイプのような吸収物品などのデバイスであって、ｐＨ、ＯＲＰ及び膣臭の双方に有利に影響を及ぼし得るデバイスが必要とされる。
【発明の概要】
【０００９】
本発明により、水性環境において、低ｐＨであり、制御されたＯＲＰを有し、且つ、臭いを低減することのできる繊維、並びに、その製造方法が提供される。この繊維は、タンポン又は女性により膣領域に使用される他の物品、もしくはワイプなどに使用される繊維質物品に取り込まれ得る。
【００１０】
繊維は、以下に説明するように、低ｐＨ、ＯＲＰ及び臭気低減を達成するために数種の添加物で処理される。添加物には、酸（単独で、あるいは酸の対応する無機塩との組み合わせとして存在し得る）、仕上げ剤、及び任意のいくつかの追加成分が含まれる。本発明により、この特定の組み合わせが、水性環境におけるｐＨの低減、ＯＲＰへの影響、並びに、臭いの低減に効果的であることが見出される。
【００１１】
本発明に係る繊維は、女性の膣領域に認められるような水溶液中におかれたとき、後述する方法に従い測定された場合に約３．５乃至約４．７のｐＨを示す。他の態様において、測定される水溶液のｐＨは約３．７乃至約３．９であり得る。繊維はまた、溶液に対し好ましいＯＲＰ特性を示し、臭いの低減に貢献する。上述したように、これにより有害バクテリア及び有害菌類の繁殖を抑制できるため、ユーザーに対し多くの利点をもたらす。
【００１２】
このように、一態様において、本発明により、所定の酸から選択される第一添加物を繊維の質量に対して約０．０５％乃至約０．８％の範囲で含有し、且つ、所定の仕上げ剤から選択される第二添加物を繊維の質量に対して約０．０８％乃至約０．７％の範囲で含有する低ｐＨ繊維が提供される。
【００１３】
他の態様において、本発明により、繊維質物品が提供される。この繊維質物品は、複数の低ｐＨ繊維と、この複数の低ｐＨ繊維の質量に対して約０．３０％乃至約０．６５％の範囲において、所定の酸及びその塩から選択される第一添加物と、この複数の低ｐＨ繊維の質量に対して約０．０８％乃至約０．７％の範囲において、所定の仕上げ剤から選択される第二添加物とを含有する。
【００１４】
更に他の態様において、本発明により、低ｐＨ繊維の製造方法が提供される。この方法は、天然セルロースをセルロースキサントゲン酸塩に変換する工程、前記セルロースキサントゲン酸塩をアルカリに溶解させ、コロイドビスコースを形成する工程、前記コロイドビスコースを凝固させる工程、前記コロイドビスコースを乾燥する工程、前記乾燥コロイドビスコースから繊維を引き出す工程、クエン酸、乳酸、イソアスコルビン酸、及び、これらの任意の組み合わせから選択される酸を、前記コロイドビスコース又は前記繊維のいずれかに添加し、低ｐH繊維を形成する工程を含む。
【図面の簡単な説明】
【００１５】
【図１】本発明に係る繊維における乳酸濃度とｐＨとの関係を示すプロットである。
【図２】本発明に係る繊維の断面図である。
【発明を実施するための形態】
【００１６】
発明の詳細な説明
上述したように、繊維が水性環境にある場合に、低ｐＨ及びＯＲＰ制御を達成するために、繊維にいくつかの添加物が加えられる。これらの添加物には、酸（単独、あるいは酸の無機塩との組み合わせ）、及び仕上げ剤が含まれる。一態様において、酸（及び任意にその無機塩）は、セルロースがビスコースから再生された後に加えられる。他の任意の成分を繊維に加えてもよく、例えば、非酸、封入剤が挙げられるが、これらに限定されるものではない。
【００１７】
Ａ．酸
繊維を処理するために使用する添加物の一つは酸であり、単独でもよく、その無機酸との組み合わせでもよい。本開示において使用される用語「無機塩」は、酸として同じアニオンを発生する選択された酸の塩を意味するものとして使用され、ｐＨ緩衝効果を示す。本発明における無機塩に好適な金属の具体例としては、限定するものではないが、ナトリウム、カリウム、カルシウム、他のアルカリ及びアルカリ土類金属が挙げられる。したがって、一例として、選択された酸が乳酸である場合には、その好適な無機塩には乳酸ナトリウム、乳酸カリウムが含まれる。
【００１８】
酸は、クエン酸、乳酸、イソアスコルビン酸、グリコール酸、リンゴ酸、酒石酸、グリコリド（環状二量体又は加水分解して二つのグリコール酸分子を形成するグリコール酸）、酢酸、デヒドロ酢酸、ホウ酸、オレイン酸、パルミチン酸、ステアリン酸、ベヘン酸、パームカーネル酸（palm kernal acid）、獣脂酸、サリチル酸、アスコルビン酸、ソルビン酸、安息香酸、コハク酸、アクリル酸（ポリマー形態：ポリアクリル酸及びポリアクリル酸ナトリウム緩衝液を含む）、又はこれらの任意の組み合わせであり得る。上述したように、酸及び酸に対応する無機塩（例えば、乳酸と乳酸ナトリウム）は一緒に添加され、緩衝効果を提供し得る。これは、繊維が長時間にわたり接触し得る環境曝露に対しｐＨ安定性を維持するのに役立つ。好ましい酸として、クエン酸、乳酸、イソアスコルビン酸、又はこれらの任意の組み合わせが挙げられる。正常な健康の膣フローラ（vaginal flora）に存在するラクトバシラス・アシドフィルス・バクテリア（Lactobacillus acidophilus bacteria／好酸性乳酸桿菌）は、代謝性副生成物として乳酸を産出するため、これらの中で、乳酸及び対応する無機塩（例えば、乳酸ナトリウム又は乳酸カリウム）の併用が特に好ましい。乳酸、クエン酸及びイソアスコルビン酸等の酸は、幾分疎水性であり、繊維又は不織布処理の間に通常行われる水処理により洗い流されそうにないことからも好ましい。
【００１９】
使用することのできる潜酸のより完全なリストが、参照により本発明に取り込まれるＣＲＣハンドブック（ＣＲＣ  Ｈａｎｄｂｏｏｋ  ｏｆ  Ｃｈｅｍｉｓｔｒｙ  ａｎｄ  Ｐｈｙｓｉｃｓ、５４版、Ｃｌｅｖｅｌａｎｄ、ＯＨ：ＣＲＣ  Ｐｒｅｓｓ、１９７３−１９７４）、特に、セクションＤ１２９及びＤ１３０に記載されている。一般に、好適な膣ｐＨ範囲は３乃至７、より好適にはｐＨ３．５乃至５．５であるため、弱酸性（すなわち、２＜ｐＫａ＜６）の有機材料が好ましい。非常に強い酸は、かなり希釈されない限りｐＨが危険なほどに低く、膣の健康を促進するよりもむしろ悪影響を与え得ることから、通常は好ましくない。理論に縛られることなく、本発明の繊維の処理に公的な酸は、身体において抗酸化物質として作用し、病原菌、病原性真菌、病原性原生動物等の繁殖を促進し得る活性酸素を攻撃すると信じられる。
【００２０】
酸（単独でもよく、その無機塩との組み合わせでもよい）は、約０．０５％乃至約０．８％、あるいは正確に０．０５％乃至０．８％の量において存在する。一態様において、酸は、約０．３０％乃至約０．６５％、あるいは正確に０．３０％乃至０．６５％の量において存在する。他の態様において、酸は、約０．４０％乃至約０．６０％、あるいは正確に０．４０％乃至０．６０％の量において存在する。これらの質量百分率は、繊維の質量を基準とするか、あるいは、吸収物品中に複数の繊維がある場合には、物品に含まれる繊維の合計質量を基準とする。図１は、酸が乳酸である場合に、酸の量が物品中の繊維のｐＨにどのように影響するかを示すプロットである。
【００２１】
上述した弱酸及びその無機塩に加えて、ｐＨ及びＯＲＰを調整するために塩が単独で添加され得る。例えば、弱塩基の塩（例えば、塩化アンモニウム、臭化アンモニウム、塩化ベンザルコニウム、パルミットアミドプロピルトリアンモニウムクロリド（palmitamidopropyltriammonium chloride）、及び同様の弱塩基の塩）が、水を使用した加水分解反応を受け得る。アンモニウム塩の例では、アンモニウムイオンがヒドロキシルイオンと反応してアンモニアと水素イオンを生成し、これによりｐＨを下げる。また、そのような材料は一般にＯＲＰを低減する傾向にあり、抗菌性を示す。「弱塩基」とは、ｐＫｂ値が２乃至６の範囲にある任意の塩基を意味する。
【００２２】
加えて、強酸（すなわち、ｐＫａが２未満）は有害すぎて単独で使用され得ないことがあるが、その塩は本発明の繊維を処理するために使用され得る。例えば、亜硫酸水素ナトリウム又は重硫酸ナトリウムなどの二陽子の強酸塩は、亜硫酸水素塩又は重硫酸塩イオンが分解して水素イオンと、各々亜硫酸塩又は硫酸塩アニオンを形成する。
【００２３】
本発明の酸は、本発明の繊維又は物品が使用される環境において臭いの低減に大いに貢献し得る。多くの月経臭は、ソースに関係なく実際にはアルカリ性である。安全な天然酸を使用してこれらの物質を処理して中和し、無臭の塩を形成することにより、ユーザーに多大な利点が提供される。例えば、乳酸（HLと略称する）は、以下に示すように、トリメチルアミン（Ｍｅ３−Ｎ）と反応してプロトン化した第４級アミン塩を形成する。
【化１】
2013519807.tif 000003
【００２４】
この反応は、膣の水性環境において急速に進行する。同様の反応が、女性特有の臭いの原因となる他のアルカリ性種について記載され得る。乳酸は、その安全性、無色及び「天然」（すなわち、殆どの健康な女性において自然に産出される）の理由から、特に有利である。上記に記載したような他の同様の酸もこの反応に貢献し得る。これは本発明の更なる利点である。
【００２５】
Ｂ．仕上げ剤（湿潤剤）及び追加化合物
繊維はまた、第二添加物、すなわち、仕上げ剤（湿潤剤ともいう）によって処理される。多くの仕上げ剤は非イオン性界面活性剤であるが、陰イオン界面活性剤も同様に使用することができる。ラウリル硫酸ナトリウムなどの陰イオン界面活性剤は、わずかに酸性であり、ｐＨも下げるように作用し得る。仕上げ剤は、脂肪酸及び脂肪族酸のポリオキシエチレンエステル（例えば、Ａｆｉｌａｎ（登録商標）ＰＮＳ及びＡｆｉｌａｎ  ＨＳＧ−Ｖなど）、エトキシル化されたソルビタン脂肪酸エステル（例えば、Ｔｗｅｅｎ２０及びＴｗｅｅｎ８０など）、Ｎ−セチル−Ｎ−エチルモルホリニウムエチルサルフェート、ソルビタンモノパルミテート、ポリオキシエチレン２００カストルグリセリド、オレイン酸カリウム、トールオイル脂肪酸のナトリウム塩、プロピレングリコール、ポリプロピレングリコール、ポロキサマー（例えば、Ｐｌｕｒｏｎｉｃ（登録商標）ブロックコポリマー界面活性剤など）、エチレンオキシド及びプロピレンオキシド系四官能性ブロックコポリマー（例えば、Ｔｅｔｒｏｎｉｃ（登録商標）ブロックコポリマー界面活性剤など）、アルキルフェノールエトキシレート、脂肪族アミンエトキシレート、リン酸エステル、アルコールエトキシレート、ポリアルコキシル化されたポリエーテル、ラウリル硫酸ナトリウム、グリセロール、グリセロールモノラウレート（Ｍｅｄ−Ｃｈｅｍから市販されているＬｕｒｉｃｉｄｉｎ（登録商標））、Ｓｏｋａｌａｎ（登録商標）ポリアクリル酸分散剤、及び、これらの任意の組み合わせであり得る。これらの化学データ及び可能性のある繊維の仕上げ剤の他の例は、McCutcheon’s Emulsifiers & Detergents, International Edition, Glen Rock, NJ: Manufacturing Confectioner Publication, 1981、又は、Encyclopedia of Chemical Technology, Volume 22, Surfactants and Detersive Systems, pp. 360-377、の記載を参照することができる。
【００２６】
好ましい仕上げ剤としては、Ｔｗｅｅｎ２０を挙げることができる。Ｔｗｅｅｎ２０はＣｒｏｄａ（ＵＫ）から商業的に入手することができ、その化学名は、ポリオキシエチレン２０ソルビタンモノラウレートである。Ｔｗｅｅｎ２０はポリソルベート２０としても知られている。Ｔｗｅｅｎ２０はその高いＨＬＢ値のために本発明における使用に適しており、親水性であり、吸収性の利点を提供する。
【００２７】
仕上げ剤は、約０．０８乃至約０．７％の量において存在し、もしくは正確に０．０８％乃至０．７％の量において存在する。必要とされる仕上げ剤の量は、使用される特定の仕上げ剤や、続く処理工程においてなされる不織布処理に依存する。より好ましい態様において、仕上げ剤は、約０．２５％乃至約０．４０％の量において存在し、もしくは正確に０．２５％乃至０．４０％の量において存在する。この質量範囲は、仕上げ剤がＴｗｅｅｎ２０の場合に好適である。上記に挙げたＡｆｉｌａｎ化合物など、異なる仕上げ剤においては、仕上げ剤の量はより低くすることができ、例えば約０．１０％乃至約０．１５％であり、もしくは正確に０．１０％乃至０．１５％である。上述した酸と同様に、仕上げ剤の質量百分率は、繊維の質量を基準とするか、あるいは、吸収物品中に複数の繊維がある場合には、物品に含まれる繊維の合計質量を基準とする。
【００２８】
本発明の物品がワイプである場合、他の化合物が添加されてもよい。これらの化合物は、上記に挙げた化合物よりもｐＨ及びＯＲＰへの効果は低いものではあるが、肌効果、抗菌効果及び／又は他の健康効果をもたらし得る。そのような化合物としては、キサンタンガム、ＰＥＧ−４０水素化ヒマシ油、ＳＤアルコール４０、アロエ・バーバデンシス葉汁、ＰＥＧ−６０ラノリン、クウォーターニウム−５２、ＰＥＧ−８ジメチコーン、カプリロアフォプロピオン酸ナトリウム、フェノキシエタノール、メチルパラベン、エチルパラベン、プロピルパラベン、カプリルカプリン酸トリグリセリド、オリーブ木抽出物、ビス−ＰＥＧ／ＰＰＧ−１６／１６ＰＥＧ／ＰＰＧ、ローズマリー油、ベンジルアルコール、プロピレングリコール、マルトデキストリン、オリーブ葉、カモミール抽出物、ローズマリー葉、グリセリン、芳香調製物、又はこれらの任意の組み合わせが挙げられる。
【００２９】
本発明の物品がワイプである場合、上述した酸及び仕上げ剤の中には更に防腐効果を奏し得るものがあるため、低ｐＨ又は超低ｐＨ繊維により、必要とされる防腐剤の量が低減されるという更なる効果がもたらされ得る。坪量はワイプに一般的な範囲であればよく、例えば、約４０乃至約７０グラム毎平方メートルであればよい。ワイプに使用される繊維の混合物には、ポリオレフィン、ポリエステル又はセルロース誘導体が含まれ得るが、少なくとも一つの成分は本発明の低ｐＨ繊維である。
【００３０】
Ｃ．非酸
上述した酸試薬に加えて、他の非酸添加物もｐＨ及びＯＲＰを調整するために使用することができる。このような添加物には、電気化学反応の結果として原子価を変え得るアニオン及び／又はカチオンを発生する物質が含まれる。具体例として、亜鉛含有塩及び化合物（例えば、酸化亜鉛）、銅含有塩及び化合物（例えば、硫酸銅）、鉄含有塩及び化合物（例えば、ソルビット鉄（グルシトール鉄複合体、クエン酸との化合物）、安息香酸カリウム、安息香酸ナトリウム、クエン酸三ナトリウム、エチレンジアミン4酢酸（及びその塩）、亜硫酸水素ナトリウム、メタ重亜硫酸ナトリウム、酢酸ナトリウム、プロピオン酸ナトリウム、ソルビン酸カリウム、次亜リン酸ナトリウム、次亜塩素酸ナトリウム、シュウ酸カリウム一水和物、キトサン（カチオン性多糖類）塩、又はこれらの任意の組み合わせが含まれる。これら化合物は、上述した酸及び仕上げ剤と同様の方法で本発明の物品に添加することができる。上記の中には、ｐＨをも低下させ得るもの（例えば、特に亜硫酸水素ナトリウムのような酸塩）が含まれ、また、ｐＨを増加させ得るもの（例えば、クエン酸三ナトリウム等）も含まれ、適切な最終の所望されるｐＨを達成するために他の調整が必要となり得る。
【００３１】
多くの化学物質（特に、重金属塩）が、ｐＨ及びＯＲＰに影響を及ぼし得るが、毒性又は安全性のために検討材料から除外される。しかしながら、幅広い種類の他の弱酸化剤又は弱還元剤が、健康を促進するために低濃度（しばしば極低濃度）において身体に使用され得る。本発明の物品が膣内に使用される場合、膣のＯＲＰは、膣の健康促進のために、必要に応じて先に示した化合物のような成分を使用して調整され得る。更に、これら成分の中には、第二の効果、すなわち、他の健康機能（ｐＨ又はＯＲＰに関連するかもしれないし関連しないかもしれない）の促進を果たし得るものが含まれている。第二の効果には、皮膚潤滑、潤い、皮膚刺激薬の隔離、臭気制御、加熱／冷却、又は美観が含まれる。
【００３２】
Ｄ．繊維の製造方法
本発明はまた、上述した低ｐＨ又は極低ｐＨ繊維の製造方法を提供する。先に説明したように、上記に挙げた添加物の添加は、繊維合成の間、繊維を含有する不織ウェブの製造の間、そのウェブが関連する転換プロセスの間、もしくは不織ウェブが使用される物品の形成の間になされ得る。
【００３３】
本発明の物品は、主として吸収性セルロース系繊維を含有する不織ウェブ（ロール又は折り畳み）を含有する。使用されるセルロース系繊維は、レーヨンであることが多い。その吸収性は高く、一般に政府規制の吸収性要件に十分適合するよう調整され得る。レーヨンビスコース法は、レーヨンの製法として慣用されており、公知である（例えば、ＵＲＬ：http://www. mindfully.org/Plastic/Cellulose.Rayon-Fiber.htmを参照）。この参照には、レーヨン繊維の製造には木材パルプから出発して１３工程あることが記載されている。すなわち、１）浸漬、２）加圧成形、３）寸断、４）老成、５）キサント化（xanthation）、６）溶解、７）熟成、８）フィルタリング、９）脱気、１０）紡糸、１１）引き出し（drawing）、１２）洗浄及び乾燥、１３）切断、束ね、梱包（ベール）である。簡単に説明すると、レーヨン繊維を製造するために使用されるビスコース（別名、セルロース再生）法において、天然供給源から誘導されるセルロースは、まず、セルロースキサントゲン酸塩に転換され、アルカリに溶解してビスコースが形成される。次いで、キサントゲン酸塩は中和され、通常酸又は塩によってビスコースが凝固し、不溶性のセルロースを再生する。この最後の工程は、典型的には、紡糸浴の硫酸及び硫酸亜鉛の存在下において行われる。したがって、プロセスのこの工程におけるｐＨは一般に低い（約ｐＨ＝３）。不溶性セルロースは次いで紡糸ノズルを用いて紡糸浴から押し出され、非常に小さな繊維にされる。
【００３４】
繊維は通常、延伸、切断され、次いで洗浄される。繊維は、色及び不透明性の調整のために、次亜塩素酸ナトリウム又は過酸化水素等の試薬で漂白され得る。仕上げ剤が添加されｐＨが調整される。典型的に、これらの工程の間に、ｐＨは約４に上昇する。最後のサワー（非常に希薄な酸）洗浄は、漂白不純物を除去するために含まれている。これにより、乾燥前のｐＨが約４となる。一般に、最後の洗浄が、切断前に漂白不純物を除去するために行われる。本発明の繊維とは対照的に、従来のレーヨン繊維を製造するためには、一般に、この時点でアルカリ溶液を添加することによりｐＨが約６に上がるよう調整される。繊維は乾燥、束ねられ、最後に梱包（ベール）される。これらのベールは、次いで不織ウェブを形成するために処理され、不織ウェブから物品（例えば、タンポン又はワイプ）が形成される。
【００３５】
本発明の繊維を製造するために、酸添加物が、対応する無機塩と共に、あるいは単独で、上述したプロセスの間に添加され得る。一態様において、酸又は塩がプロセスの最後、すなわち、セルロース繊維が再生された後にｐＨを調整するために添加され得る。この態様では、酸、塩又は他の添加物は、上述した工程１１の後、且つ、工程１３の前に添加され得る。他の態様において、酸は、対応する無機塩と共に、あるいは単独で、繊維が不織ウェブに形成された時点で繊維に添加され得る。他の態様において、酸は、対応する無機塩と共に、あるいは単独で、物品形成工程の間に添加され得る。
【００３６】
添加物を加える一つの方法は、タンポン形成工程の間に繊維ウェブから切断された薄くて秤量の低い一切れの不織布に、溶液を噴霧することにより添加物を施す方法である。この追加の一切れの不織布（繊維質フェルト又は発泡体であってもよい）は、次いで、ほかのセルロース系ウェブ片と組み合わされ得る。次いで、ウェブは巻かれるか折りたたまれ、最後に圧縮されて実際のタンポン綿球にされる。他の態様において、酸は、対応する無機塩と共に、あるいは単独で、ビスコース法のある時点、例えば、ビスコースが凝固される間に添加される。
【００３７】
セルロース繊維の製造において、どのくらいｐＨが低くなるかには限界がある。上述したレーヨンビスコース法では、ｐＨは漂白及び洗浄工程において上昇するため、典型的には、これら工程の前の方がｐＨは低い。しかしながら、セルロース繊維のｐＨが長い間２以下のままであると、セルロースは分解し得、これが繊維の品質に問題（例えば、湿潤強度の低下、及び／又は、繊維から粉末への崩壊）を生じさせ得る。したがって、漂白及び洗浄の間にｐＨが約４に上昇する観点から、凝固工程の後のｐＨは、２．５乃至３の範囲である。ビスコース法の間に酸又はその塩を添加する場合、これらの指針に適合することが重要である。
【００３８】
このため、これまでは、酸を上述したような製造工程に添加することが可能あるいは望ましいとは考えられておらず、酸は、セルロース処理混合物のｐＨを低くし、最終物品に不利な影響を与えると考えられていた。しかしながら、本発明において、ｐＨ４を目安とするレーヨン繊維は高品質において製造され得、これは膣の病原菌の問題を解消するために必要な最適ｐＨに近い。臨床研究では、膣領域における３よりかなり低いｐＨは、実際に健康問題を生じさせ得、更に、かなり低いｐＨ値は、セルロース系繊維を粉末に崩壊させて吸収タンポンなどの最終用途使用において効果を無くす原因となり得ることが示唆されている。
【００３９】
ビスコース法に加えて、セルロース系繊維を製造する他の方法として、例えば、テンセル繊維（オーストラリア、Ｌｅｎｚｉｎｇにより販売されている）を製造するために使用されるＮ−メチルＮ−モルホリンスラリー法がある。ビスコース法と同様に、繊維のｐＨが低く調整され、多大な健康効果を提供している。
【００４０】
ウェブ製造の間に、種々の試薬がｐＨを低減するため、及び／又は、ＯＲＰを調整するために添加され得る。これらには、ラテックス（化学物質）接着剤が含まれる。ウェブを結合／絡ませてタンポンを形成するために、ラテックス接着剤がよく使用される。これらは、典型的には、アクリル重合体、ビニル酢酸重合体、オレフィン重合体又はスチレンブタジエン重合体から形成された高分子接着剤である。好適な接着剤の具体例としては、ダウ・ケミカル・ローム・アンド・ハース・ディビジョン（ミシガン州ミッドランド）から入手可能なＲｈｏｐｌｅｘ（登録商標）ＮＷ１４０２が挙げられる。一般に、これらは水性の合成系であり、製造方法の間の任意の時点において酸及び／又は電解質を添加することによりｐＨが調整され得る。ラテックス接着剤は繊維に接着し、繊維が互いにしっかりと結合した状態を確実に維持することを促進する。これらは上述した不織布の製造工程の間に添加され得る。
【００４１】
場合によっては、ウェブ製造の間に、ウェブ変換工程が採用され得る。ウェブ変換には、例えば、プリント、装飾、エンボス加工等が含まれ得る。これらの工程（他の繊維、インク、又は機械的もしくは化学的処理を含み得る）の間に、上述した添加物が最終物品のｐＨ及びＯＲＰを調整するために添加され得る。
【００４２】
Ｅ．繊維特性
多葉性（multilobal）（すなわち、「Ｙ」型断面）の形状を有するレーヨンは、月経タンポンに使われる場合に、優れた吸収性を示す（ＵＳＰ５６３４９１４及び６３３３１０８（いずれもＷｉｌｋｅｓ等）を参照）。この繊維は、ケルハイム（ケルハイム、ドイツ）からＧａｌａｘｙ（登録商標）として商業的に入手することができる。本発明により、Ｇａｌａｘｙ繊維が乳酸で処理されることにより、タンポンにおける優れた吸収性が提供されるだけでなく、女性の生理期間中における低ｐＨ環境が提供されることにより健康も促進されることが見出された。この特徴的なＹ型は、Ｙ型ダイスを有する紡糸ノズルを通して繊維を押し出すことにより得られる。多葉形状は、他の形状、例えば、通常のビスコースなどの断面形状が略楕円形状（Ｙ型に相反する形状）に勝る利点を提供する。
【００４３】
図２は、多葉形状を有する繊維１００の概略的な断面図を示す。図２は、精密光学顕微鏡法から得られる本発明の繊維の好ましい形状を示し、上記で参照した特許で公開しているものに類似する。繊維１００は、長さＣ、Ｄ及びＥを有する３つの分岐１０５と、有効径Ａを有する。一態様において、Ａ：Ｃ：Ｄ：Ｅの比は、１．０：０．７：０．７：０．５であり、Ａは約２０乃至約５０ミクロンである。各分岐１０５の厚さＦは、顕微鏡写真からの正確な測定は極めて困難であるが、距離Ａに対する比率は約０．１８５：１である。
【００４４】
一態様において、本発明の物品を製造するために使用される繊維は、綿とレーヨンのセルロース系混合物を含み、少なくとも９２質量％のセルロースを含む。一態様において、本発明の物品を製造するために使用される繊維は、９８％乃至９９．５％の複数に分岐したレーヨンなどのセルロース繊維を含む。
【００４５】
Ｆ．封入剤
本発明は更に、上記に挙げた酸及び／又は仕上げ剤と共に種々の試薬が、酸及び／又は仕上げ剤を膣領域又は皮膚のいずれか（本発明の物品が、各々、タンポン又はワイプである）に供給するために、より効果的には持続放出型の形態において使用され得ることを期待している。この機能を達成し得る試薬の一分類は、封入剤である。封入剤の具体例として、シクロデキストリンが挙げられる。シクロデキストリンは、より小さな分子を結合及び／又は封入するためによく使用される大きな「かご状」化合物である。一例として、Ｃａｖｉｔｒｏｎ（登録商標）シクロデキストリン（アメリカンメーズカンパニー、ＩＮがある。ゼオライトは、制御放出性のイオン交換型の方法を介して成分を放出する他の「かご状」化合物である。ゼラチンから製造された、又は、植物源から誘導された小さなマイクロカプセルもまた本発明の酸及び仕上げ剤を封入するために使用することができる。この目的のためにシース技術により種々の被服カプセルが製造される。Ｍｅｔｈｏｃｅｌ（登録商標）が、酸及び仕上げ剤を供給し、それらをタンポンに使用される繊維又はウェブに結合／付着させるために使用され得る。海草抽出物系の、カーディナルヘルスのＶｅｇｉＣａｐｓ  Ｓｏｆｔカプセル、又は、バナーファーマキャップス（ＮＣ）のＥｃｏＣａｐｓもまた好適な封入剤である。Ｅｎｃａｐｓｕｌｅｎｃｅ（登録商標）先端マイクロカプセル化技術（Ｃｉｂａ）は、ｐＨ及び／又はＯＲＰ調製において使用されるこれらの成分を封入するために使用可能なもう一つの手段である。
【００４６】
ナノテクノロジー先端技術もまた、結合及び封入において利用することができる。そのようなナノテクノロジー先端技術の一つは、チャペルヒルにあるノースキャロライナ大学でジョゼフ・エム・デシモーネ及び共同研究者により近年記載されており（ＪＡＣＳ、２００５年７月２０日）、「液体テフロン（登録商標）」として知られている。この材料は、特定源に「カーゴ」として有効成分（すなわち、ｐＨ及び／又はＯＲＰ調整成分）を供給する粒子を形成するためのモールドを作製するために使用することができる。他の先端技術は、マイクロプラント（Ｑ−Ｃｈｉｐ、ＵＫ）として知られている。これは、化学反応を制御し、放出制御目的のために種々の大きさのカプセルを製造するためにマイクロ流体技術を使用する、完全に機能するマイクロカプセルの開発基盤である。
【００４７】
Ｇ．実験データ
以下に示す表１は、本発明の繊維からの水性抽出物の計算されたｐＨを示す。下記の例において、酸は乳酸であり、無機塩は乳酸ナトリウムである。乳酸を無機塩と共に、又は単独で、項目「Ａ」において記載した量において添加することにより、膣の健康に所望される範囲のｐＨを有する水性抽出物が提供されることがデータからわかる。
【表１】
2013519807.tif 000004
【００４８】
表２は、本発明のいくつかの異なる繊維及び物品中の酸及び仕上げ剤の量を示す。表２はまた、これらの量と、ｐＨがより高い繊維を有するタンポンとの比較も示す。表２において、酸は乳酸であり、仕上げ剤はＴｗｅｅｎ２０である。表２に示された乳酸の値は、十分にプロトン化した乳酸と、無機塩の形態において緩衝剤として乳酸と一緒に添加され得たラクトンイオンの双方を含む。
【表２】
2013519807.tif 000005
【００４９】
Ｔｗｅｅｎ２０非イオン性界面活性剤の値は、０．１０％の低値から０．４３％の高値まで、幅広く広がっている。この表は、同じサンプルの測定値の平均を単に示すが、標準偏差が特にＴｗｅｅｎ２０におい高い。これは、繊維上のＴｗｅｅｎ２０分配による誤差と分析誤差の組み合わせの双方によるものと思われる。
【００５０】
ｐＨが非常に低い（対象：３．８）繊維における乳酸は、低ｐＨ（４．２）繊維、ウェブ及びタンポンよりもはるかに高い。おそらく、ウェビングにおいて行われる洗浄処理及び（続いて行われる）タンポンの形成のために、ウェブ及びタンポンにおいて、ｐＨ４．２に対して更に低い値にまで乳酸が希釈されるためであると推測される。これは一部には、図１に示されるように、乳酸濃度とｐＨとが非直線的に関係しているためである。乳酸で処理された繊維に基づくｐＨの計算値を示す図１は、好ましい乳酸の値が約０．３０−０．６５％である理由を示すものである。すなわち、約０．３０−０．６５％は、低くて安定したｐＨを維持するのに十分高く、一方、他の特性を妨害しない程度に十分低いことを示す。（以下に説明するＳｙｎｇｙｎａ吸収力の結果を参照）
下記表３は、研究室で製造された２セットの袋詰めタンポンについて実施された吸収力試験の結果を示す。１セットは、本発明の低ｐＨ繊維から製造されたものであり、他の１セットは、より標準的なｐＨの高い繊維から製造されたものである。袋詰めタンポンの双方のセットは、後述する試験方法Ｉにおいて概説されるインストラクションに従い製造された。これらについて、後述する試験方法ＶによりＳｙｎｇｙｎａ吸収力を評価し、後述する試験方法ＩＶに従いｐＨを測定した。２０個のタンポンを製造し、以下に概説する４つのセルの各々についてＳｙｎｇｙｎａ吸収力を評価した。４つの各セルについて２つのタンポンのｐＨを評価した。繊維を混合し、カーディングする影響は有意ではなかった。
【表３】
2013519807.tif 000006
【００５１】
上掲の通り、２つのサンプル（対照と変形、すなわち、本発明の繊維）は、絶対でもグラム／グラムでも、ほぼ等しいＳｙｎｇｙｎａ吸収力の試験結果を示した。袋詰めタンポンにおける結果は、後述する、より標準的なウェビング及び形成手順を使用して製造される標準的なタンポンよりもバラツキがあるが、対照との比較において本発明の繊維は、ｐＨに非常に明確な相違点を有している。
【００５２】
下記表４及び表５に示されるデータに関して、大規模生産により厳密に近づける方法に従いサンプルを調製するために、後述する試験方法ＩＩＩに従い、より大きな数量の低ｐＨ繊維について試験を行った。これらの試験のために、適切な対照として、商業的に入手可能なＳｐｏｒｔ  Ｓｕｐｅｒ（登録商標）無香タンポンを使用した。
【００５３】
全体で、比較のために５つの「セル」があった。表４は、これら５つのセルの識別を示す。セル１と４は、標準繊維が使用されたことから対照と見なされ、セル２、３及び５は、低ｐＨ繊維の変形と見なされる。これら低ｐＨ繊維に基づいておよそ４０，０００個のタンポンが商業的規模で製造された。ウェブの作製又はこれらタンポンの形成のいずれにおいても問題はなかった。
【表４】
2013519807.tif 000007
【００５４】
表５には、後述する項目Ｖ及びＶＩにおいて概説する試験方法を用いた、これらセルからのタンポンの評価に基づく主要な結果が記載されている。
【表５】
2013519807.tif 000008
【００５５】
表５に示される通り、グラム／グラムＳｙｎｇｙｎａ吸収力及び押出力において多少のバラツキはあるが、大部分は、これらの主要なタンポン性能特性において性能が同等であることを示唆している。
【００５６】
セル５の吸収力試験が、最初の結果が得られてから数回繰り返された。２５のＳｙｎｇｙｎａ結果を平均した結果は、３．９４グラム／グラムであり、表４に示される結果に一致する。一般に、低ｐＨ繊維から製造されるタンポンは、標準ｐＨ繊維から製造されたタンポンと同様に安定であり、同様の吸収力及び性能を有する。セル５からのタンポンの平均ｐＨは４．２であり、４．０乃至４．４の範囲が観測された。セル４の対照タンポンにおいて観測された平均は５．８であった。測定は、後述する項目ＩＶに概説される試験方法に従い実施された。
【００５７】
抑制試験の領域もまた、低ｐＨ繊維からの抽出物が膣フローラ（vaginal flora）に影響を及ぼすかを決定するために行われた。後掲の項目ＶＩＩに、この試験がどのように実施されるかについての説明がある。標準繊維及び低ｐＨ繊維の双方から製造されたタンポンサンプルについて試験が実施された。結果は、双方において否定的なものであり、膣フローラへの悪影響はない。タンポンは、ｐＨが非常に低い（対象：ｐＨ３．８）繊維の一群から製造され、好適な対照と比較された。これらの例において、繊維から直接袋詰めにされたタンポン、製造設備において製造されたタンポン、生産されているウェブから研究室で製造されたタンポンはすべて、上述した方法に従い調製された。
【表６】
2013519807.tif 000009
【表７】
2013519807.tif 000010
【００５８】
表６は、比較例の要約を示す。表７は、Ｓｙｎｇｙｎａ吸収力、水分、押出力、環境室に置かれた後の押出力の要約を示す。表７に示すように、ｐＨが非常に低い繊維（サンプルＥ−Ａ、Ｅ−Ｂ、Ｅ−Ｃ、及びＥ−Ｄ）を使用して形成されたタンポンにおいて、対照サンプル（Ｃ−Ａ、Ｃ−Ｂ、及びＣ−Ｃ）と比較した場合に、Ｓｙｎｇｙｎａ吸収力が若干低下している。上掲の表２に示されるように、ｐＨが非常に低い繊維を使用したサンプルは、繊維の合計質量に対して０．６７％という、かなりの量の乳酸を含んでおり、これは繊維の吸収性セルロース部位にかなり影響すると思われる。このより低いｐＨは、上掲の表３−５に記載の、乳酸の値がはるかに低い（繊維の合計質量に対して０．１５％）低ｐＨ（対象：ｐＨ４．２）タンポンについては観察されなかった。したがって、利害が競合する場合のある２つ、すなわち、低ｐＨと吸収力の間を上手に両立させるために、０．１５％と０．６７％の点の間のどこか、例えば、約０．６０％に、酸のローディング（loading）を有することが好ましい。（図１を参照）
サンプルＥ−Ａについて、３３個の追加のサンプルが試験された。これらの結果は、絶対吸収力：１０．０８ｇ、水分：１０．７％、初期押出力：１２．６オンスであった。
【００５９】
これより、本発明のｐＨが非常に低い繊維がタンポンの製造に使用された場合における吸収力の落ち込みはわずかであることが確認された。
【表８】
2013519807.tif 000011
【００６０】
表８は、表６及び表７に記載されたサンプルのｐH及びＯＲＰを示す。これらの測定の試験方法は後述する。これは、図１に示される乳酸高濃度におけるｐＨに観察される水平状態に一致すると推測される。ＯＲＰ値が、本発明の低ｐＨ繊維で製造されたサンプルＥ−Ａ及びＥ−Ｂにおいてわずかに上昇しているが、これらのサンプルにおけるＯＲＰ値は、膣の健康において許容されると思われる範囲に十分含まれる。したがって、本発明の繊維は低ｐＨ及び満足のいくＯＲＰ測定値を提供している。
【００６１】
Ｈ．試験方法
以下の試験方法が、上述したサンプルにおいて使用された。
【００６２】
Ｉ．袋詰めプレジェット法による新規な繊維評価の試験方法
袋詰め繊維プレジェットを含有するタンポンのいくつかのグループが、本発明の繊維を試験するために製造された。「プレジェット」（pledget）は、タンポンとして周知である圧縮され加熱された繊維束である。４つの異なる繊維サンプル、すなわち、（１）櫛で均されていない標準ｐＨ繊維、（２）櫛で均されていない本発明の低ｐＨ繊維、（３）櫛で均されカーディングされた標準ｐＨ繊維、（４）櫛で均されカーディングされた本発明の低ｐＨ繊維、を含むプレジェットが製造された。これらの各繊維のプレジェットが以下に説明する方法ＩＩに従い袋内に置かれ、上述したように試験された。
【００６３】
ＩＩ．新規な繊維評価に必要とされるカバーストック袋の製造方法
方法Ｉに記載の袋に使用されるカバーストックは、例えば、ＨＤＫインダストリーズ（ＳＣ）から入手可能なスパンボンドポリエチレン／ポリエステルヒートシール性不織布ブレンド、１６ｇｓｍ（登録商標）を、自動カッター（Ａｚｃｏ  Ｃｏｒｐ．（ＮＪ）から入手可能なＳｕｒＳｉｚｅ（登録商標）、モデル♯ＳＳ−６／ＪＳ／ＳＰ）を用いて切断されたものが挙げられる。カバーストックは、適切なサイズのピース（本発明では、４．５”×３．７５”）に切断される。これらのピースは、ストックを加熱しそれ自体をシールする超音波装置により袋に形成され得る。
【００６４】
ＩＩＩ．ｐＨシミュレーターを使用したタンポン製造における標準的な手順
まず、ランドウェバー（Rando webber）（ランドマシーン、ＮＹ）を使用して不織ウェブを製造する。適切な不織ウェブを形成しバインドするために注射針パンチングマシンを使用する。ウェブを細長い一片に切断し、十字状パッド（cross-pad）形状に配置し、圧縮し、加熱してプレジェットを形成する。プレジェットに糸を通し、アプリケーター内に置く。この方法は、上掲の方法Ｉと比べて、大規模生産より厳密に近づける。
【００６５】
ＩＶ．タンポン繊維の水性抽出物におけるｐＨ及びＯＲＰの電位差定量の方法
高品質のｐＨメーター(例えば、オリオンモデル７０１Ａ、又はこれと同等のもの)がこの測定に使用される。組み合わせのｐＨ電極は、オリオン「ｌｏｎａｎｌｙｚｅｒ」♯９１−０４−００（又はこれと同等のもの）である。１％食塩水を用意し、７．０ｐＨに調整する。２５０ｍｌビーカーに１．００ｇの繊維を秤量する。１００ｍｌの１％食塩水を加える。ビーカーを覆い、磁気撹拌システムを用いて５分間撹拌する。温度を正確に２５℃に調整する。繊維の塊をビーカーから除き、残存する溶液のｐＨを測定する。
【００６６】
上記のＯＲＰ測定は、同じｐＨメーターを使用し同様の方法を用いて測定されたが、ミリボルトにおいて酸化還元電位を測定するために特定のフィッシャーＯＲＰ電極が使用された。使用した電極は、モデル♯１３−６２０−８１、Ｐｔ／Ａｇ／ＡｇＣｌ組み合わせ電極である。
【００６７】
Ｖ．Ｓｙｎｇｙｎａ試験方法（吸収力）
Ｆｅｄｅｒａｌ  Ｒｅｓｉｓｔｅｒのパート８０１、８０１．４３に概説される標準ＦＤＡ  Ｓｙｎｇｙｎａキャパシティに従い試験を行う。
【００６８】
ＶＩ．押出力
タンポン押出力は、研究室で特定の試験により測定される。集められたタンポンを、アプリケーター容器のフィンガーグリップの片側を二本の指を使って握る。プレジェットを押し出すために高精度の計量機（Ｗｅｉｇｈｔｒｏｎｉｘ  ＷＩ−１３０  ロードセル）に出される力（オンス）が測定される。
【００６９】
ＶＩＩ．抑制の寒天拡散ゾーン：膣フローラ
この微生物学的試験方法は、材料が膣フローラに悪影響を及ぼすか否かを試験する。試験は、US Pharmacopeia, “Biological Tests and Assays <81>, USP 26, NF 21、の開示に従い実施された。ペーパーディスクをガラスの顕微鏡用スライド上に置く。試験される繊維からの抽出物の水溶液を調製し、ディスクに塗布する。ヒトの膣に典型的にみられるラクトバシラス培養物の混合物を用意し、寒天プレート上に塗り、それに上記ペーパーディスクを加える。
【００７０】
ディスク周囲のクリアー領域の存在は、抑制の肯定的領域を示し、サンプル材料が微生物の増殖を変える性能を有することを証明する。ディスク周囲のクリアー領域の不存在は、抑制の否定的領域を示し、サンプル材料が微生物の増殖を変える性能を有しないことを証明する。
【００７１】
Ｇ．追加の任意態様及び成分
タンポンにも使用される綿などの他の吸収繊維は、ｐＨ調整のための同様ではあるが単純な方法を含み得る。綿は、通常、非セルロース系不純物を除去するために予備的処理がなされ、次いで漂白される。漂白の間又は漂白後、そのｐＨが、乾燥前にｐＨを３乃至４の範囲に増加させるために洗浄の間に調整される。同様に、Ｌｙｏｃｅｌｌ（登録商標）及びＴｅｎｃｅｌ（登録商標）（Ｎ−メチルモルホリンＮ−オキシド（ＮＭＮＯ）を使用し溶剤／スラリー法を用いて製造される２つのレーヨングレード）もまた、ｐＨ還元剤を用いて後処理され得る。ビスコール生産物について先に概説した理由と同様の理由により、約４の最小ｐＨを達成することは可能であるが、繊維強度と完全性の損失のためにこれより下げることは困難である。
【００７２】
セルロース繊維に加えて、ｐＨ及びＯＲＰを調整するために酸含有繊維を使用することができる。例えば、ｐＨを低減するために、部分的に中和された状態において超吸収繊維を使用することができる。Ｏａｓｉｓ（登録商標）繊維（Ｔｅｃｈｎｉｃａｌ  Ａｂｓｏｒｂｅｎｔ  Ｐｒｏｄｕｃｔｓ、ＵＫ）又はＣａｍｅｌｏｔ（登録商標）繊維（ＣＡ）は、ポリアクリル酸／ポリアクリル酸ナトリウムから構成される。タンポン中の繊維の値を調整することにより、及び／又は、これらの繊維におけるポリアクリル酸を一部のみ中和して酸／塩のバランスを調整することにより、ｐＨ及びＯＲＰの双方を調整し得る。他の手段として、抗菌繊維を使用することが挙げられる。Ｈｅａｌｔｈｇａｒｄ  Ｒａｙｏｎ、Ｚｉｎｃｆｒｅｓｈ  Ｖｉｓｃｏｓｅ（Ｌｅｎｚｉｎｇ、ＡＵ）又はＴｅｎｃｅｌ  Ｓｉｌｖｅｒ（Ｌｅｎｚｉｎｇ、ＡＵ）は、いずれも、レーヨン系繊維に組み込まれた電解質を使用するものであり、これによりＯＲＰを調整する。これらは病原菌に対して効果を有することが証明されており、タンポンに使用することができる。
【００７３】
タンポンは、通常、カバーストック材の薄い細長い一片で覆われている。ＯＲＰ及び／又はｐＨ調整剤を上記に説明した方法と同様の方法で一緒にカバーストックに添加することができる（仕上げ剤と共に添加してもよいし、仕上げ剤と共に添加しなくてもよい）。
【００７４】
他の方法として、仕上げ剤、ｐＨ及び／又はＯＲＰ調整剤を含有する溶液を、プラスチック又は厚紙アプリケーターに噴霧又はディップすることが挙げられる。タンポンが形成された後で、より親水性の成分を、（アプリケーターの内部から）プレジェット上に施してもよいし、もしくは（アプリケーターの外側から）膣内に施してもよい。
【００７５】
また、タンポンにｐＨ及び／又はＯＲＰ調整剤を供給するために使用することができる種々の異なる試薬が存在する。そのような分類の一つには、機能性粒子が含まれる。異なるサイズ（サブミクロンからミリメーターサイズまで）の粒子が（微小）懸濁重合技術を用いて製造され、適用により要求される機能化がなされ得る。粒子の一分類には、超吸収粒子が含まれる。先に説明した超吸収繊維のように、これらの粒子は、タンポンを低ｐＨとするために一部のみが中和され得る。これらの粒子は、セルロース繊維に機械的に、もしくは化学的に結合され得、及び／又は、他の繊維から製造される袋を使用して添加され得る。
【００７６】
酸及び他の添加物は、徐放性効果のために、マイクロスポンジ技術を使用して、ポリアクリル酸塩球に導入され得る。ｐＨ及び／又はＯＲＰ調整成分を供給するために使用される他の種類の粒子としては、ＤｅｓｐｅｒｓＥＺフルオロ粒子が挙げられる。一般に、これらの粒子は水中懸濁液として供給される。酸又は電解質分子が、必要に応じて、これらの粒子の表面に添加され放出される。
【００７７】
更なる他の手段としては、Ｃａｖｉｌｉｎｋ（登録商標）ポリマー（Ｓｕｎｓｔｏｒｍ  Ｔｅｃｈｎｏｌｏｇｉｅｓ、ＣＡ）を使用することが挙げられる。これらは、種々の異なる試薬がタンポンに添加されることを可能とする多孔性のポリマー球である。これらは一種の「マイクロスポンジ」として作用する。成分は、孔を介して、及び／又は、これら粒子の表面を機能化する手段により添加され得る。
【００７８】
液体カプセル材もまた、ｐＨ及び／又はＯＲＰ調整成分を供給するために使用することができる。その例としては、ＬｏＳＴＲＥＳＳ（登録商標）液体カプセル材（Ｐｏｌｙｓｃｉｅｎｃｅｓ、ＰＡ）が挙げられる。
【００７９】
更なる他の手段としては、徐々に分解して身体にｐＨ及び／又はＯＲＰ成分をゆっくり放出する生分解性インプラントを使用することが挙げられる。この一態様には、何週間にもわたり分解するように設計されたＤｕｒｉｎ（登録商標）インプラント（Ｄｕｒｅｃｔ）の使用が含まれる。使用される生分解性ポリマーは、身体内で乳酸とグリコール酸に分解するポリ（ＤＬ−ラクチド−コ−グリコリド）（poly(DL-lactide-go-glycolide)）である。これは、タンポンに、繊維、ウェブ又は微粒子形態において添加され得る。ケミカリーポリラクチドポリマー（EarthWorks LLC（Dow Cargillの事業部、NE）から入手可能）はまったく同様の生分解性材料であり、Ｉｎｇｅｏ（登録商標）（Ｉｎｇｅｏ、ＭＮ）に構築されている。
【００８０】
最後に、ｐＨ及びＯＲＰを測定するために、これら双方の重要な量の測定を実施すべく、組み合わせｐＨ−ＯＲＰ電極が、タンポンのように構築され得る。これは、これら二つの量の、身体におけるリアルタイムの直接的な調整を可能とする。次いで、タンポンに適用される量が、最も効率的に健康を促進するために操作／調整され得る。
【００８１】
本発明は、いくつかの態様に関連して記載された。上掲の記載及び例は、本発明の説明に役立つものであることが理解されるであろう。その多種多様な代替及び変更が、本発明のスピリット及び範囲から逸脱することなく当業者によりなされ得る。したがって、本発明は、添付の特許請求の範囲の範囲内であるそのようなすべての代替、変更及び変形を包含するものである。
【図１】
2013519807.tif 000012
【図２】
2013519807.tif 000013
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
低ｐH繊維であって、乳酸、乳酸の無機塩、及び、これらの組み合わせからなる群から選択される第一添加物を、該繊維の質量に対して約０．０５％乃至約０．８％含有し、
脂肪酸及び脂肪族酸のポリオキシエチレンエステル、エトキシル化されたソルビタン脂肪酸エステル、Ｎ−セチル−Ｎ−エチルモルホリニウムエチルサルフェート、ソルビタンモノパルミテート、ポリオキシエチレン２００カストルグリセリド、オレイン酸カリウム、トールオイル脂肪酸のナトリウム塩、プロピレングリコール、ポリプロピレングリコール、ポロキサマー、エチレンオキシド及びプロピレンオキシド系四官能性ブロックコポリマー、アルキルフェノールエトキシレート、脂肪族アミンエトキシレート、リン酸エステル、アルコールエトキシレート、ポリアルコキシル化されたポリエーテル、ラウリル硫酸ナトリウム、グリセロール、ポリアクリル酸分散剤、及び、これらの組み合わせからなる群から選択される第二添加物を、繊維の質量に対して約０．０８％乃至約０．７％含有する低ｐH繊維。
【請求項２】
第二添加物がポリソルベート２０である、請求項１に記載の低ｐＨ繊維。
【請求項３】
第一添加物が繊維の質量に対して約０．３０％乃至約０．６５％の量において存在する、請求項１に記載の低ｐＨ繊維。
【請求項４】
第二添加物がポリソルベート２０であり、繊維の質量に対して約０．２５％乃至約０．４０％の量において存在する、請求項１に記載の低ｐＨ繊維。
【請求項５】
低ｐＨ繊維の水性抽出物のｐＨが約３．５乃至約４．７である、請求項１に記載の低ｐＨ繊維。
【請求項６】
低ｐＨ繊維の水性抽出物のｐＨが約３．７乃至約３．９である、請求項１に記載の低ｐＨ繊維。
【請求項７】
複数の低ｐＨ繊維と、
前記複数の低ｐH繊維の質量に対して約０．３０％乃至約０．６５％の乳酸、乳酸の無機塩、及び、これらの組み合わせからなる群から選択される第一添加物と、
前記複数の低ｐH繊維の質量に対して約０．０８％乃至約０．７％の、脂肪酸及び脂肪族酸のポリオキシエチレンエステル、エトキシル化されたソルビタン脂肪酸エステル、Ｎ−セチル−Ｎ−エチルモルホリニウムエチルサルフェート、ソルビタンモノパルミテート、ポリオキシエチレン２００カストルグリセリド、オレイン酸カリウム、トールオイル脂肪酸のナトリウム塩、プロピレングリコール、ポリプロピレングリコール、ポロキサマー、エチレンオキシド及びプロピレンオキシド系四官能性ブロックコポリマー、アルキルフェノールエトキシレート、脂肪族アミンエトキシレート、リン酸エステル、アルコールエトキシレート、ポリアルコキシル化されたポリエーテル、ラウリル硫酸ナトリウム、グリセロール、ポリアクリル酸分散剤、及び、これらの組み合わせからなる群から選択される第二添加物と、
を具備する繊維質物品。
【請求項８】
前記物品がタンポンである、請求項７に記載の繊維質物品。
【請求項９】
前記物品がワイプである、請求項７に記載の繊維質物品。
【請求項１０】
前記第一添加物が乳酸と乳酸の無機塩であり、前記乳酸と乳酸の前記無機塩の組み合わせが前記複数の低ｐＨ繊維の質量に対して約０．４０％乃至約０．６０％の量において存在する、請求項９に記載の繊維質物品。
【請求項１１】
前記乳酸の無機塩が、乳酸ナトリウム、乳酸カリウム、及びこれらの組み合わせからなる群から選択される、請求項１０に記載の繊維質物品。
【請求項１２】
前記第二添加物がポリソルベート２０であり、前記複数の繊維の質量に対して約０．２５％乃至約０．４０％の量において存在する、請求項１０に記載の繊維質物品。
【請求項１３】
前記複数の低ｐＨ繊維が、約３．５乃至約４．７のｐＨを有する水性抽出物を有する、請求項７に記載の繊維質物品。
【請求項１４】
前記複数の低ｐＨ繊維が、約３．７乃至約３．９のｐＨを有する水性抽出物を有する、請求項７に記載の繊維質物品。
【請求項１５】
天然セルロースをセルロースキサントゲン酸塩に変換する工程、
前記セルロースキサントゲン酸塩をアルカリに溶解させ、コロイドビスコースを形成する工程、
前記コロイドビスコースを凝固させる工程、
前記コロイドビスコースを乾燥する工程、
前記乾燥コロイドビスコースから繊維を引き出す工程、
乳酸、乳酸の無機塩、及び、これらの組み合わせから選択される酸を、前記コロイドビスコース又は前記繊維のいずれかに添加し、前記低ｐＨ繊維を形成する工程を含む、低ｐＨ繊維の製造方法。
【請求項１６】
前記酸が前記凝固工程の間に添加される、請求項１５に記載の方法。
【請求項１７】
更に、前記複数の低ｐH繊維から不織ウェブを形成する工程を含む請求項１５に記載の方法であって、前記酸が前記ウェブに添加され、低ｐＨ繊維のウェブが形成される方法。
【請求項１８】
前記第一添加物が、クエン酸、イソアスコルビン酸、グリコール酸、リンゴ酸、酒石酸、グリコリド、酢酸、デヒドロ酢酸、ホウ酸、オレイン酸、パルミチン酸、ステアリン酸、ベヘン酸、パームカーネル酸、獣脂酸、サリチル酸、アスコルビン酸、ソルビン酸、安息香酸、コハク酸、アクリル酸、これらの塩、及び、これらの任意の組み合わせからなる群から選択される追加成分を更に含有する、請求項１に記載の低ｐＨ繊維。
【請求項１９】
前記第一添加物が、クエン酸、イソアスコルビン酸、グリコール酸、リンゴ酸、酒石酸、グリコリド、酢酸、デヒドロ酢酸、ホウ酸、オレイン酸、パルミチン酸、ステアリン酸、ベヘン酸、パームカーネル酸、獣脂酸、サリチル酸、アスコルビン酸、ソルビン酸、安息香酸、コハク酸、アクリル酸、これらの塩、及び、これらの任意の組み合わせからなる群から選択される追加成分を更に含有する、請求項７に記載の繊維質物品。
【請求項２０】
前記第一添加物が、クエン酸、イソアスコルビン酸、グリコール酸、リンゴ酸、酒石酸、グリコリド、酢酸、デヒドロ酢酸、ホウ酸、オレイン酸、パルミチン酸、ステアリン酸、ベヘン酸、パームカーネル酸、獣脂酸、サリチル酸、アスコルビン酸、ソルビン酸、安息香酸、コハク酸、アクリル酸、これらの塩、及び、これらの任意の組み合わせからなる群から選択される追加成分を更に含有する、請求項１５に記載の方法。
【手続補正２】
【補正対象書類名】明細書
【補正対象項目名】００８１
【補正方法】変更
【補正の内容】
【００８１】
本発明は、いくつかの態様に関連して記載された。上掲の記載及び例は、本発明の説明に役立つものであることが理解されるであろう。その多種多様な代替及び変更が、本発明のスピリット及び範囲から逸脱することなく当業者によりなされ得る。したがって、本発明は、添付の特許請求の範囲の範囲内であるそのようなすべての代替、変更及び変形を包含するものである。
［付記］
[１]  低ｐH繊維であって、クエン酸、乳酸、イソアスコルビン酸、グリコール酸、リンゴ酸、酒石酸、グリコリド、酢酸、デヒドロ酢酸、ホウ酸、オレイン酸、パルミチン酸、ステアリン酸、ベヘン酸、パームカーネル酸（palm kernal acid）、獣脂酸、サリチル酸、アスコルビン酸、ソルビン酸、安息香酸、コハク酸、アクリル酸、及び、これらの任意の組み合わせからなる群から選択される第一添加物を、該繊維の質量に対して約０．０５％乃至約０．８％含有し、
脂肪酸及び脂肪族酸のポリオキシエチレンエステル、エトキシル化されたソルビタン脂肪酸エステル、Ｎ−セチル−Ｎ−エチルモルホリニウムエチルサルフェート、ソルビタンモノパルミテート、ポリオキシエチレン２００カストルグリセリド、オレイン酸カリウム、トールオイル脂肪酸のナトリウム塩、プロピレングリコール、ポリプロピレングリコール、ポロキサマー、エチレンオキシド及びプロピレンオキシド系四官能性ブロックコポリマー、アルキルフェノールエトキシレート、脂肪族アミンエトキシレート、リン酸エステル、アルコールエトキシレート、ポリアルコキシル化されたポリエーテル、ラウリル硫酸ナトリウム、グリセロール、ポリアクリル酸分散剤、及び、これらの組み合わせからなる群から選択される第二添加物を、繊維の質量に対して約０．０８％乃至約０．７％含有する低ｐH繊維。
[２]  第一添加物が、クエン酸、乳酸、イソアスコルビン酸、及び、これらの組み合わせから選択される酸である、[１]に記載の低ｐＨ繊維。
[３]  前記酸の無機塩を更に含有する、[２]に記載の低ｐＨ繊維。
[４]  第二添加物がポリソルベート２０である、[１]に記載の低ｐＨ繊維。
[５]  第一添加物が繊維の質量に対して約０．３０％乃至約０．６５％の量において存在する、[１]に記載の低ｐＨ繊維。
[６]  第二添加物がポリソルベート２０であり、繊維の質量に対して約０．２５％乃至約０．４０％の量において存在する、[１]に記載の低ｐＨ繊維。
[７]  低ｐＨ繊維の水性抽出物のｐＨが約３．５乃至約４．７である、[１]に記載の低ｐＨ繊維。
[８]  低ｐＨ繊維の水性抽出物のｐＨが約３．７乃至約３．９である、[１]に記載の低ｐＨ繊維。
[９]  複数の低ｐＨ繊維と、
前記複数の低ｐH繊維の質量に対して約０．３０％乃至約０．６５％の、クエン酸、乳酸、イソアスコルビン酸、グリコール酸、リンゴ酸、酒石酸、グリコリド、酢酸、デヒドロ酢酸、ホウ酸、オレイン酸、パルミチン酸、ステアリン酸、ベヘン酸、パームカーネル酸（palm kernal acid）、獣脂酸、サリチル酸、アスコルビン酸、ソルビン酸、安息香酸、コハク酸、アクリル酸、これらの塩、及び、これらの任意の組み合わせからなる群から選択される第一添加物と、
前記複数の低ｐH繊維の質量に対して約０．０８％乃至約０．７％の、脂肪酸及び脂肪族酸のポリオキシエチレンエステル、エトキシル化されたソルビタン脂肪酸エステル、Ｎ−セチル−Ｎ−エチルモルホリニウムエチルサルフェート、ソルビタンモノパルミテート、ポリオキシエチレン２００カストルグリセリド、オレイン酸カリウム、トールオイル脂肪酸のナトリウム塩、プロピレングリコール、ポリプロピレングリコール、ポロキサマー、エチレンオキシド及びプロピレンオキシド系四官能性ブロックコポリマー、アルキルフェノールエトキシレート、脂肪族アミンエトキシレート、リン酸エステル、アルコールエトキシレート、ポリアルコキシル化されたポリエーテル、ラウリル硫酸ナトリウム、グリセロール、ポリアクリル酸分散剤、及び、これらの組み合わせからなる群から選択される第二添加物と、
を具備する繊維質物品。
[１０]  前記物品がタンポンである、[９]に記載の繊維質物品。
[１１]  前記物品がワイプである、[９]に記載の繊維質物品。
[１２]  前記第一添加物が乳酸である、[９]に記載の繊維質物品。
[１３]  乳酸の無機塩を更に含有し、前記乳酸が前記複数の低ｐH繊維の質量に対して約０．４０％乃至約０．６０％の量において存在する、[１２]に記載の繊維質物品。
[１４]  前記乳酸の無機塩が、乳酸ナトリウム、乳酸カリウム、及びこれらの組み合わせからなる群から選択される、[１３]に記載の繊維質物品。
[１５]  前記第二添加物がポリソルベート２０であり、前記複数の繊維の質量に対して約０．２５％乃至約０．４０％の量において存在する、[１３]に記載の繊維質物品。
[１６]  前記複数の低ｐH繊維が、約３．５乃至約４．７のｐHを有する水性抽出物を有する、[９]に記載の繊維質物品。
[１７]  前記複数の低ｐH繊維が、約３．７乃至約３．９のｐHを有する水性抽出物を有する、[９]に記載の繊維質物品。
[１８]  天然セルロースをセルロースキサントゲン酸塩に変換する工程、
前記セルロースキサントゲン酸塩をアルカリに溶解させ、コロイドビスコースを形成する工程、
前記コロイドビスコースを凝固させる工程、
前記コロイドビスコースを乾燥する工程、
前記乾燥コロイドビスコースから繊維を引き出す工程、
クエン酸、乳酸、イソアスコルビン酸、及び、これらの任意の組み合わせから選択される酸を、前記コロイドビスコース又は前記繊維のいずれかに添加し、前記低ｐH繊維を形成する工程を含む、低ｐH繊維の製造方法。
[１９]  前記酸が前記凝固工程の間に添加される、[１８]に記載の方法。
[２０]更に、前記複数の適度な低ｐH繊維から不織ウェブを形成する工程を含む[１８]に記載の方法であって、前記酸が前記ウェブに添加され、低ｐH繊維のウェブが形成される方法。
【国際調査報告】
2013519807.tif 000014
2013519807.tif 000015